(57)【特許請求の範囲】
【請求項１】
ショットを分離除去したロックウール８０〜９７ｗｔ％、結合助剤を添加した有機質樹脂又は有機質樹脂と熱融着性有機質繊維からなる結合剤２〜１０ｗｔ％、導電物質０．２５〜８ｗｔ％が配合された混合物の水分散スラリーを湿式抄造して得られる厚み１０ｍｍ以下、嵩密度０．４ｇ／ｃｍ３以下の無機質繊維フェルトに、目付け５０ｇ／ｍ２以下の有機繊維系不織布を積層しニードルパンチ加工することを特徴とする不燃電波吸収性フェルト。
【請求項２】
前記導電物質が、カーボン粒子又はグラファイト粒子の配合量１〜２０ｇ／ｌ、カーボンチョップドファイバーの繊維長が１〜１０ｍｍで配合量が０．１〜５ｇ／ｌで構成されていることを特徴とする請求項１記載の不燃電波吸収性フェルト。
【請求項３】
前記不燃電波吸収性フェルトを、金属折板屋根又は金属床板に貼り合わせたことを特徴とする請求項１又は請求項２に記載の複合パネル。
【請求項４】
前記不燃電波吸収性フェルトと、板状に形成された無機質繊維とを積層して芯材として用いるパネルにおいて、パネルの表面側に金属有孔板、裏面側に金属板を貼り合わせた構造を特徴とする請求項１又は請求項２に記載の複合パネル。
【請求項５】
前記不燃電波吸収性フェルトと、板状に形成された無機質繊維とを積層して芯材として用いるパネルにおいて、パネルの表面側に有孔加工した不燃人工木材、裏面側に金属板を貼り合わせた構造を特徴とする請求項１又は請求項２に記載の複合パネル。
【請求項６】
前記不燃電波吸収性フェルトの片面に、金属箔を貼り合わた金属箔貼りフェルトを曲面形状の天井、壁面、又は金属系パネルからなる間仕切壁のジョイント部分に充填して用いることを特徴とする請求項１又は請求項２に記載の不燃電波吸収性の金属箔貼りフェルト。
【発明の詳細な説明】
【０００１】
【発明の属する技術分野】
本発明は柔軟性を有する不燃の電波吸収性無機質繊維フェルト及び、これを用いた電波吸収シールド性と断熱・防音・耐火性を有する金属折板屋根、金属床板などの複合パネルや、金属箔貼り加工したフェルトを用いた曲面形状の天井、壁面、間仕切壁のジョイント部分用の充填材無機質繊維フェルトに関する。
【０００２】
【従来の技術】
携帯電話やＰＨＳ、コンピュータ等各種精密機器、電子機器やそのシステムのめざましい普及に伴い、オフィス、医療施設、研究施設、組立工場等において、無線通信や電子機器システムを正常に作動させるために好適な電磁対策環境を確保することが必要となり、近年建物の天井、床、間仕切壁、内外壁、屋根等を金属系建築部材又はフェライトタイルや導電性物質を配合した建築部材で被覆し、電磁波をシールドする施工方法が急速に拡大してきた。
【０００３】
【発明が解決しようとする課題】
しかしながら、前記従来の施工方法は施工が煩雑な上、高価であるばかりか好適な電磁対策環境を確保できたとしても、不要な電波を反射散乱させたり、状況に応じては、建物空間に必要な断熱快適性、吸音・遮音等の防音快適性、防火・耐火及び対地震等の防災性を損なうケースもあり、まだ汎用されるまでには至っていないのが現状である。
【０００４】
本発明は、このような課題を解決するためになされたものであり、複雑な形状からなる建築物の内部構造及び建築部材である天井、壁、床等の下地材として好適に使用できる柔軟性を有し、しかも不燃で電波吸収性能のあるフェルトを得ることを目的とし、更に該フェルトを用い金属折板屋根、金属床板、防音・断熱・耐火金属パネル等の金属系の建築部材と複合して使用することにより、建築物に要求される断熱快適性、吸音・遮音等の防音快適性、防火・耐火及び対地震等の防災性を損なうこと無く、電磁対策環境として好適な電波吸収性能を有し、しかも廉価で簡易施工のできる複合部材、複合パネルを得ることを目的とする。
【０００５】
【課題を解決するための手段】
前記柔軟性と不燃性及び、電波吸収性を有するフェルトは、無機質繊維フェルトにより達成でき、不燃性と適度の断熱性、防音性、防露性を付与するために、実質的にショットと称する非繊維粒子を分離除去したロックウールと柔軟性と防露性、耐水性、強度を付与するための有機質結合剤及び結合助剤、及び電波吸収性を付与するためのカーボン粒子、グラファイト粒子からなる粒子状の導電物質や繊維状の導電物質であるカーボンファイバーを配合した混合物を水に分散させスラリーとし、湿式抄造により製造する。該フェルトは、不燃性と電波吸収性を有し柔軟性はあるが、他の金属板材等に貼り加工できるほどのフェルトの引張強度が不足し、又層間で剥離が生ずる問題があるため、本発明者らは種々検討の結果、フェルトの不燃性を損なわない範囲で目付の小さな有機繊維系不織布をフェルトに積層し、ニードルパンチ加工してフェルトの引張強度及び層間剥離強度を向上させる方法を採用した。
【０００６】
即ち本発明は、ショットを分離除去したロックウール８０〜９７ｗｔ％、結合助剤を添加した有機質樹脂又は有機質樹脂と熱融着性有機質繊維からなる結合剤２〜１０ｗｔ％、カーボン粒子又はグラファイト粒子とカーボンチョップドファイバーからなる導電物質０．２５〜８ｗｔ％が配合された混合物の水分散スラリーを湿式抄造して得られる厚み１０ｍｍ以下、嵩密度０．４ｇ／ｃｍ３以下の無機質繊維フェルトに、目付け５０ｇ／ｍ２以下の有機繊維系不織布を積層しニードルパンチ加工して得られた不燃電波吸収性フェルトの構成を課題解決の手段とする。
【０００７】
又本発明は、前記不燃電波吸収性フェルトを、金属折板屋根又は金属床板に貼り合わせた複合パネル構造であり、又該フェルトを板状に形成された無機質繊維と積層して芯材として用いるパネルにおいて、パネル表面側に金属有孔板、裏面側に金属板を貼り合わせた複合パネル構造であり、同じく前記芯材としとして用いるパネルにおいて、パネル表面側に有孔加工した不燃人工木材、裏面側に金属板を貼り合わせた複合パネル構造である。更に又、不燃電波吸収性フェルトの片面に金属箔を貼り合わせた金属箔貼りフェルトを曲面形状の天井、壁面、又は金属系パネルからなる間仕切壁のジョイント部分に充填して用いることを特徴とする不燃電波吸収性の金属箔貼りフェルトである。
【０００８】
【発明の実施の形態】
以下本発明の柔軟性を有する不燃電波吸収性フェルト及び、これを用いた複合パネルと金属箔貼りフェルトの実施の態様を説明する。本発明の、フェルトを構成するロックウールは、ＳｉＯ２３５〜５５ｗｔ％、Ａｌ２Ｏ３１０〜２０ｗｔ％、ＭｇＯ５〜４０ｗｔ％、ＣａＯ５〜４０ｗｔ％、ＦｅＯ０〜１０ｗｔ％、Ｃｒ２Ｏ３、Ｎａ２Ｏ、Ｋ２Ｏ、ＴｉＯ２、ＭｎＯ等の微量成分０〜１０ｗｔ％となる原料鉱石混合物を、キュポラ炉又は電気炉で溶融し、ブローイング法や高速回転体によるスピニング法で繊維化して得られる。繊維はウール状で繊維長が数ミリから数十ミリの範囲にあり、ショットと呼ばれる非繊維粒子を１０〜３０ｗｔ％含有するため、一般に粒状綿、細粒綿と呼ばれている。これら粒状綿・細粒綿は直接フェルト用の原料として使用することは困難であるため、ショットの分離除去と解繊切断処理による繊維長を調整した加工短繊維の形で使用する。係る処理は、粒状綿、細粒綿を水に分散させパルパー、クリナーによってなされ、実質的にショットを含まない繊維長１０ｍｍ以下の、加工短繊維の形で使用する。
【０００９】
不燃電波吸収性フェルト中のロックウールの配合割合は、不燃性とフェルト強度との関係で８０〜９７ｗｔ％の範囲が適正で、８０ｗｔ％以下では不燃性が損なわれ、９７ｗｔ％以上では引張強度が不充分となる。又、フェルトの高温寸法安定性、外観・表面平滑性、強度向上を目的としてロックウールの一部をセピオライト、アタパルジャイト等の天然無機質短繊維やガラスウール、セラミックウール等の人造鉱物質短繊維で少量置換することは可能である。
【００１０】
本発明の不燃電波吸収性フェルトを構成する有機質結合剤として使用される樹脂は、アクリル樹脂、変性アクリル樹脂、ポリ酢酸ビニル、エチレン・酢酸共重合樹脂、ポリ塩化ビニリデン樹脂、変性ポリ塩化ビニリデン樹脂等のエマルジョンやフェノール樹脂、メラミン樹脂、エポキシ樹脂等の熱硬化性の粉末樹脂や無機物配合樹脂、更にはポリエチレンパルプのような、パルプ状の有機質結合剤を挙げることができる。また有機結合剤の一種として利用される熱融着性有機質繊維としては、ポリプロピレン、ナイロン、ポリ塩化ビニリデン等の各繊維、エチレン・プロピレン複合繊維を挙げることができ、特にエチレン・プロピレン複合繊維が好適である。
【００１１】
本発明の不燃電波吸収性フェルトは、湿式抄造法で製造するため、有機質結合剤をフェルトに効果的に保持させるポリアクリルアミドや硫酸バンド等の凝集剤や、フェルトに撥水性を付与するワックスエマルジョン、シリコン樹脂エマルジョン等の撥水剤の結合助剤を少量添加する必要がある。又、凝集剤、撥水剤等からなる結合助剤（１ｗｔ％以下）を加えた有機質結合剤の配合割合は強度、不燃性との関係から２〜１０ｗｔ％の範囲がよい。
【００１２】
本発明の不燃電波吸収性フェルトの構成で、電波吸収性能を付与する成分として粒子状及び繊維状の導電物質を配合する。粒子状物質としてカーボン粒子、グラファイと粒子で粒径５０μｍ以下の導電性、分散性に優れた粒子状タイプ又はペースト状に分散させたタイプであって、係る代表例として、キャボット（株）製のキャボットスペシャルブラックＢＰグレードや、ライオン（株）製のライオンペーストＷを挙げることができる。フェルト中の好ましい配合量は、０．２５ｗｔ％以上で電波吸収性を発揮し、後述のカーボンファイバーの配合量と合わせて８ｗｔ％以下の範囲に限定される。配合量が８ｗｔ％以上になると抄造時の濾水性が悪く、抄造スピードが極端に低く、生産性が上がらないことと、フェルトの導電性が良くなりすぎて電波吸収性能が低下することによる。０．２５〜８ｗｔ％の配合割合は、フェルトの嵩密度を０．２５ｇ／ｃｍ３とした場合、１〜２０ｇ／ｌ程度に相当する。
【００１３】
繊維状導電物質としては、ＰＡＮ系、ピッチ系のカーボンファイバーで繊維長として１５ｍｍ以下が好ましい。カーボンファイバーの繊維長は、一般に長くなるほど少ない配合量で良好な電波吸収性能を示す反面、フェルト中のカーボンファイバーの分散性が悪くなり吸収性能の低下を引き起こす。又、繊維長が短かすぎると分散繊維間の相互補助効果が損なわれるため、繊維長としては１５ｍｍ以下、１ｍｍ以上が好ましい。又、カーボンファイバーは、カーボン粒子との併用で０．１ｇ／ｌ以上で良好な吸収性能を発揮するが、５．０ｇ／ｌ以上となるとフェルトの導電性が良くなりすぎて電波反射による吸収性能の低下を引き起こすため、適正配合割合は０．１〜５．０ｇ／ｌの範囲とすることが好ましい。フェルト中のカーボン粒子とこの範囲のカーボンファイバー配合量で吸収性能に関し相乗効果を発揮し、フェルトはギガヘルツ以上の周波数帯域で所望の電波吸収性能を示す。
【００１４】
本発明の柔軟性を有する不燃電波吸収性フェルトの主たる構成成分と配合割合は前記の通りであるが、複雑な形状からなる建築物の内部構造及び建築部材である天井、壁、床等の下地材としての機能に対し、更に金属板の電波を反射する性質を利用して、該フェルトと金属折板屋根、金属床板、金属パネル等の金属系の建築部材と複合させて施工した方が、経済性と施工性の点から得策である。金属系の建築部材とフェルトとの複合化を可能にするためには、フェルトに於いて、ロールフォーミング適性に必要な、充分なるフェルトの引張強度と層間剥離が生じない強度及び外観意匠性を付与しなければならない。不燃性を損なわないことを条件に本発明者らは種々検討を重ねた結果、目付５０ｇ／ｍ２以下好ましくは３０ｇ／ｍ２以下の薄手のポリエステル繊維等の有機繊維系不織布をフェルトの片面又は両面に積層し、ニードルパンチ加工することでロールフォーミング適性と外観意匠性を付与することが可能となった。係るニードルパンチ加工したフェルトは鋼板と貼り合わせた後、ロールフォーミング成型機により凹凸を有する形状等各種の金属折板屋根、金属床板、金属パネルに加工することができ、フェルトと金属系建築部材との複合が可能となった。
【００１５】
本発明の不燃電波吸収性フェルトと金属系の建築部材との複合化は、電波吸収シールドの経済的且つ簡便施工を可能とした。又、該フェルトと金属箔とを貼り合わせた場合には、柔軟性と電波吸収シールド性を有した曲面形状の壁、天井、間仕切壁のジョイント充填等の用途の電波吸収シールド材として使用が可能となった。係る電波吸収性と反射性によるシールド材とするために、本発明の第６の請求項に記載された通り、金属箔を貼り合わせ複合したフェルトに加工する必要がある。この場合、フェルト面にアクリル樹脂、酢酸ビニル樹脂、エチレン酢酸ビニル樹脂、ウレタン樹脂、エポキシ樹脂、合成ゴム等の接着剤を介してアルミ箔、スチール箔等の金属箔を貼り合わせ加工して目的とする複合フェルトを得ることができる。好ましい金属箔の厚みは、表面保護、フェルトの保形性、施工性を考慮して５〜２００μｍ、より好ましくは、５０〜１００μｍの軟質金属箔が好適である。
【００１６】
本発明の不燃電波吸収性フェルトは、無機質短繊維、有機質結合剤、結合助剤及び導電性物質からなる混合物を水に分散させ、円網又は長網タイプ、ロートフォーマー等の製紙用抄造機と同様の抄造方式でフェルト状に抄造し、乾燥硬化させることにより製造することができる。本発明のフェルトの主要構成成分と製造方法については前記の通りであるが、フェルトの防水性の向上を目的にワックスエマルジョンやシリコン樹脂撥水剤を少量配合したり、防火性の向上、コストダウンを目的に有機質結合剤に難燃剤や無機物を少量配合することは可能である。
【００１７】
【実施例】
以下、本発明の不燃電波吸収性フェルト及び複合パネルと金属箔貼りフェルトとを実施例により説明する。
【００１８】
〈実施例１〉
ＳｉＯ２４０ｗｔ％、ＣａＯ３７ｗｔ％、ＭｇＯ５ｗｔ％、Ａｌ２Ｏ３１３ｗｔ％、その他微量成分５ｗｔ％の組成からなる鉄鋼スラグ系ロックウール粒状綿を、水に分散してパルパーで解繊切断し、続いてクリーナーで脱ショット処理した繊維長１００〜５００μｍのロックウール８８．３ｗｔ％、繊維長１０ｍｍ（３デニール）のエチレン・プロピレン複合繊維２ｗｔ％、ガラス転移温度−１４℃４５％濃度の熱自己架橋型アクリル樹脂エマルジョン５ｗｔ％（固形分ベース）、１５％濃度ポリアクリルアミド水溶液０．２％ｗｔ％（固形分ベース）、４０％濃度のワックスエマルジョン０．１ｗｔ％（固形分ベース）、カーボン粒子（キャブロック（株）製：ＢＰグレート）４ｗｔ％、繊維長２ｍｍのカーボンファイバー（大阪ガス（株）製：ザイラス）０．４ｗｔ％からなる混合物をミキサーで分散し、約１ｗｔ％濃度の水性スラリーを調整する。該水性スラリーをロートフォーマー抄造機で抄造して吸引脱水後１５０℃、２０分乾燥しフェルトを製造する。続いて該フェルトの表面に、目付け２０ｇ／ｍ２のポリエステル繊維不織布を乗せ、５ｍｍピッチ間隔でニードルパンチ加工して、柔軟性のある無機質繊維フェルト（Ａ）を製造した。無機質繊維フェルト（Ａ）の強度、防火性、熱伝導率、吸音率、電波吸収性等の性能を表１に示す。
【００１９】
〈実施例２〉
実施例１のカーボン粒子をグラファイト粒子（住金加工（株）製：微粒子膨張黒鉛）に置き換え、その他は実施例１と同一設定条件で無機質繊維フェルト（Ｂ）を製造した。無機質繊維フェルト（Ｂ）の性能を表１に同じく示す。
【００２０】
〈実施例３〉
ＳｉＯ２４８ｗｔ％、ＣａＯ１ｗｔ％、ＭｇＯ２８ｗｔ％、Ａｌ２Ｏ３１９ｗｔ％、その他微量成分４ｗｔ％の組成からなるニッケルスラグ系ロックウール粒状綿を水に分散してパルパーで解繊切断し、続いてクリーナーで脱ショット処理した繊維長１００〜５００μｍのロックウール８７．７ｗｔ％、繊維長１０ｍｍ（３デニール）のエチレン・プロピレン複合繊維２ｗｔ％、ガラス転移温度−１４℃４５％濃度の熱自己架橋型アクリル樹脂エマルジョン５ｗｔ％（固形分ベース）、１５％濃度ポリアクリルアミド水溶液０．２％ｗｔ％（固形分ベース）、４０％濃度のワックスエマルジョン０．１ｗｔ％（固形分ベース）、カーボン粒子（キャブロック（株）製：ＢＰグレート）４ｗｔ％、カーボンファイバー（大阪ガス（株）製：ザイラス）で２ｍｍタイプを０．５ｗｔ％及び６ｍｍタイプを０．５ｗｔ％（合計１ｗｔ％）からなる混合物をミキサーで分散し、約１ｗｔ％濃度の水性スラリーを調整する。該水性スラリーをロートフォーマー抄造機で抄造して吸引脱水後１５０℃、２０分乾燥しフェルトを製造する。続いて該フェルトの表面に、目付け２０ｇ／ｍ２のポリエステル繊維不織布を乗せ、５ｍｍピッチ間隔でニードルパンチ加工して、柔軟性のある無機質繊維フェルト（Ｃ）を製造した。無機質繊維フェルト（Ｃ）の強度、防火性、熱伝導率、吸音率、電波吸収性等の性能を表１に示す。
【００２１】
〈実施例４〉
実施例３で得られたフェルト（Ｃ）の表面に、厚み８０μｍの軟質アルミ箔をニトリルゴム系の接着剤（日立化成ポリマー（株）製：ハイボン２０２０Ｓ）で貼り合わせ、アルミ箔貼りの無機質繊維フェルト（Ｄ）を製造した。アルミ箔貼り無機質繊維フェルト（Ｄ）の性能を表１に同じく示す。
【００２２】
［比較例１］
実施例１のロックウール８６．７ｗｔ％、エチレン・プロヒレン複合繊維２ｗｔ％、アクリル樹脂エマルジョン５ｗｔ％、ポリアクリルアミド水溶液０．２％ｗｔ％、ワックスエマルジョン０．１ｗｔ％、カーボン粒子６ｗｔ％、からなる混合物をミキサーで分散し、約１ｗｔ％濃度の水性スラリーを調整する。該水性スラリーをロートフォーマー抄造機で抄造して吸引脱水後１５０℃、２０分乾燥しフェルトを製造する。続いて該フェルトの表面に、目付け２０ｇ／ｍ２のポリエステル繊維不織布を乗せ、５ｍｍピッチ間隔でニードルパンチ加工して、柔軟性のある無機質繊維フェルト（Ｅ）を製造した。無機質繊維フェルト（Ｅ）の強度、防火性、熱伝導率、吸音率、電波吸収性等の性能を表１に示す。
【００２３】
［比較例２］
実施例１のロックウール８９．９ｗｔ％、エチレン・プロピレン複合繊維２ｗｔ％、アクリル樹脂エマルジョン５ｗｔ％、ポリアクリルアミド水溶液０．２％ｗｔ％、ワックスエマルジョン０．１ｗｔ％、カーボン粒子０．４ｗｔ％、繊維長２ｍｍのカーボンファイバー２．４ｗｔ％からなる混合物を、ミキサーで分散し約１ｗｔ％濃度の水性スラリーを調整する。該水性スラリーをロートフォーマー抄造機で抄造して吸引脱水後１５０℃、２０分乾燥しフェルトを製造する。続いて該フェルトの表面に目付け２０ｇ／ｍ２のポリエステル繊維不織布を乗せ、５ｍｍピッチ間隔でニードルパンチ加工して、柔軟性のある無機質繊維フェルト（Ｆ）を製造した。無機質繊維フェルト（Ｆ）の強度、防火性、熱伝導率、吸音率、電波吸収性等の性能を表１に示す。
【００２４】
【表１】
0004226140.tif 000002
【００２５】
《表１の測定評価方法》
引張強度：ＪＩＳ  Ｌ−１０６８法による。
熱伝導率：ＪＩＳ  Ａ−１４１３法による。
防火性：ＪＩＳ  Ａ−１３２１法による。
吸音率：ＪＩＳ  Ａ−１４０９の管内法による吸音率測定。
電波吸収性能：４００ｍｍ×４００ｍｍの金属板に試験体を貼り合わせたものを用い、自由空間タイムドメイン法による反射係数を測定。反射係数は、金属板のみの反射レベルとの対比にて算出し電波吸収性能とした。
【００２６】
《表１の実施例と比較例との対比》
１．引張強度については、いずれも適性値を示している。
２．熱伝導率については、いずれも充分な断熱性を示し、優位差はない。
３．防火性については、いずれも難燃１級で合格。
４．吸音率については、いずれも適性な吸音率を示し、優位さはない。
５．電波吸収性能については、実施例１〜４において３ＧＨｚで６〜１２ｄＢ１０ＧＨｚで１９〜２６ｄＢを示しており、特に金属箔（アルミ箔）貼りの実施例４は良好で、オフィス等の通信障害対策として、６〜７ｄＢ以上の吸収性能が必要である条件をいずれの実施例においても満たしている。一方導電物質としてカーボン粒子単独使用の比較例１の場合、吸収性能が劣り、前記条件を満たしていない。又、比較例２については、カーボンファイバー高配合のため、電波反射の影響を受け、充分な吸収性能を示していない。
【００２７】
〈実施例５〉
実施例３で得られたフェルト（Ｃ）を、厚み０．８ｍｍの鋼板にニトリルゴム系接着剤（日立化成ポリマー（株）製：ハイボン２０２０Ｓ）で貼り合わせ、ロールホーマーにより金属折板屋根（脚高３０ｍｍ、巾３０５ｍｍ、重量１１．８ｋｇ／ｍ２）および、金属床板（角波形状：山高２５ｍｍ、巾６５０ｍｍ、重量１１．４ｋｇ／ｍ２）を製作した。
【００２８】
〈実施例６〉
片面有孔加工したステンレス鋼板（厚さ０．５ｍｍ、孔径９ｍｍ、開孔率５１％）と、吸音芯材（縦繊維加工ロックウール軽量板：密度８０ｋｇ／ｍ３、厚さ９９ｍｍ）と、裏面無孔鋼板（厚さ０．５ｍｍ）との構成からなる防音・断熱・耐火パネル（日東紡績（株）製：デホンドイソバンド、パネル全厚１００ｍｍ、重量１８ｋｇ／ｍ２、１２５Ｈｚ〜４０００Ｈｚ帯での平均吸音率９１％、耐火性能：１時間耐火合格）の有孔加工面側に、実施例３で得られたフェルト（Ｃ）を、ニトリルゴム系接着剤（日立化成ポリマー（株）製：ハイボン２０２０Ｓ）で貼り合わた金属パネルを製作した。
【００２９】
〈実施例７〉
実施例３で得られたフェルト（Ｃ）とガラスウール吸音断熱材（密度４８ｋｇ／ｍ３、厚さ５０ｍｍ）とからなる芯材を、表面側より片面有孔加工した不燃人工木材（日東紡績（株）製：ファイヤロックＦＫ、厚さ８ｍｍ、孔径９ｍｍ、開孔率２９％）を表面板とし、裏面側より無孔鋼板（厚さ０．５ｍｍ）を裏面板として挟着した構成の防音・断熱・耐火パネル（パネル全厚６３ｍｍ、重量１１ｋｇ／ｍ２、１２５Ｈｚ〜４０００Ｈｚ帯での平均吸音率７８％、耐火性能：３０分耐火合格）を製作した。
【００３０】
〈実施例８〉
実施例４で得られたフェルト（Ｄ）を金属系パネルからなる間仕切り壁のジョイント部分に充填して使用した。
【００３１】
《実施例５〜８の結果》
実施例５に於いては、フェルト（Ｃ）を、金属折板屋根と金属床板とを建物の天井及び屋根に施工することにより、適度の断熱防露性、防音性に加え、電波吸収性能も実施例３のレベルで得られ、建物空間の効果的な電波吸収シールド施工が可能となる。
実施例６に於いては、得られた金属パネルを工場、研究施設等の天井屋根一体構造の建物の天井部位又は、間仕切壁や外壁に施工すると吸遮音による防音性と断熱性及び耐火性に加え、建物空間の効果的な電波吸収シールド施工が可能となる。
実施例７に於いては、得られたパネルを劇場、ホールの壁に使用すると、不燃・耐火・吸音性能に加え、実施例３と同等以上のホール等の空間の効果的な電波吸収シールド施工が可能となる。
実施例８に於いては、金属系の間仕切パネルのジョイント部分には、一般に軽量無機物成型材からなるジョイント材や、難燃低発泡のプラスチック材からなるジョイント材が使用されており、電波はジョイント部分を通して漏洩する。拠って、得られた不燃電波吸収性の金属貼りフェルトを該ジョイント部分に使用することにより、効果的な電波シールドが可能となる。
【００３２】
【発明の効果】
以上述べたように、本発明は、表１の結果の通り不燃１級の性能を備え、吸音性、電波吸収性を合わせ持ち、しかも柔軟性を有するため、複雑な形状からなる建築物の内部構造及び建築部材である天井、壁、床等の下地材としての機能に対応できる不燃電波吸収性フェルトとしての効果を有する。
【００３３】
本発明の不燃電波吸収性フェルトは、柔軟性を有しロールフォーミング等の成型加工に適性を有しているため、金属折板屋根、金属床板、防音・断熱・耐火金属パネル等の金属板を有する建築部材と複合一体化ができ、建物の天井、屋根、間仕切壁、内外壁等の建築部位に防音性、断熱性、耐火等の防災安全性に加え、建物空間に於ける効果的な電波吸収シールドができ、汎用性のあるシールド工法としての展開を可能ならしめる効果を有する。又、不燃電波吸収性フェルトの片面に、金属箔を貼り合わた金属箔貼りフェルトは曲面形状の天井、壁面、又は金属系パネルからなる間仕切壁のジョイント部分に充填して用いることことができ、建物空間の補助的電波吸収性シールドを可能ならしめる効果を有する。